(57)【特許請求の範囲】
【請求項１】
高流動コンクリートから粗骨材を分離してモルタルを得る工程、得られたモルタルの流下時間を、開口径９０〜１５０ｍｍの上部投入開口と、開口径１５〜２５ｍｍの下部排出開口とを有する先細形状を備え、長さが２５０〜３５０ｍｍの、ステンレス、真鍮及びアルミニウムから選ばれる金属から構成される筒からなるモルタル流下時間測定装置により測定する工程、当該モルタル流下時間を、下記高流動コンクリートＡのモルタル流下時間と対比して、同等であれば前記高流動コンクリートから製造されるコンクリート製品の表面美観が良いと判断する工程、を有する、前記高流動コンクリートから製造されるコンクリート製品の表面美観を判断する方法。
［高流動コンクリートＡ］
所定の高流動コンクリートを目開き５ｍｍの篩で分離して得られたモルタルを、開口径１００ｍｍの上部投入開口と、開口径２０ｍｍの下部排出開口とを有する先細形状を備え、長さが３００ｍｍの筒からなるモルタル流下時間測定装置Ａに、下部排出開口を閉じた状態で充填し、下部排出開口を開放してモルタルを自然流下させ、流下が終了するまでの時間を測定し、流下時間が１０〜２０秒のものを高流動コンクリートＡとする。流下の終了時点は、上部投入開口から目視で観察したときにモルタルの少なくとも一部に孔が確認される状態とする。
【請求項２】
高流動コンクリートから粗骨材を分離してモルタルを得る工程、得られたモルタルの流下時間を、開口径９０〜１５０ｍｍの上部投入開口と、開口径１５〜２５ｍｍの下部排出開口とを有する先細形状を備え、長さが２５０〜３５０ｍｍの、ステンレス、真鍮及びアルミニウムから選ばれる金属から構成される筒からなるモルタルの流下時間測定装置により測定する工程、得られた流下時間が１０〜２０秒となれば前記高流動コンクリートから製造されるコンクリート製品の表面美観が良いと判断する工程、を有する、前記高流動コンクリートから製造されるコンクリート製品の表面美観を判断する方法。
【発明の詳細な説明】
【０００１】
【発明の属する技術分野】
本発明は、高流動コンクリートから製造されるコンクリート製品の表面美観を判断する方法に関する。
【０００２】
【従来の技術】
コンクリート製品肌面の美観の面から近年、充填性に優れる高流動コンクリートのコンクリート製品への応用が検討されているが、高流動化と材料の分離抵抗性という相反する物性の管理が極めて難しく、製品肌面の美観向上につながっていない。特に、高流動コンクリートの材料分離抵抗性は、間隙通過性試験（土木学会コンクリートライブラリー９３「高流動コンクリート施工指針」）等で管理されているが、コンクリート中の砂利形状等の影響を受けやすく、再現性が不十分で管理値は曖昧となり、製品肌面の美観等と十分な相関が見られなかった。
【０００３】
【発明が解決しようとする課題】
本発明の課題は、コンクリートの分離抵抗性の評価を簡易に且つ再現性よく行うことのできる手段を提供することである。
【０００４】
【課題を解決するための手段】
本発明は、高流動コンクリートから粗骨材を分離してモルタルを得る工程、得られたモルタルの流下時間を、開口径９０〜１５０ｍｍの上部投入開口と、開口径１５〜２５ｍｍの下部排出開口とを有する先細形状を備え、長さが２５０〜３５０ｍｍの、ステンレス、真鍮及びアルミニウムから選ばれる金属から構成される筒からなるモルタル流下時間測定装置により測定する工程、当該モルタル流下時間を、下記高流動コンクリートＡのモルタル流下時間と対比して、同等であれば前記高流動コンクリートから製造されるコンクリート製品の表面美観が良いと判断する工程、を有する、前記高流動コンクリートから製造されるコンクリート製品の表面美観を判断する方法に関する。
［高流動コンクリートＡ］
所定の高流動コンクリートを目開き５ｍｍの篩で分離して得られたモルタルを、開口径１００ｍｍの上部投入開口と、開口径２０ｍｍの下部排出開口とを有する先細形状を備え、長さが３００ｍｍの筒からなるモルタル流下時間測定装置Ａに、下部排出開口を閉じた状態で充填し、下部排出開口を開放してモルタルを自然流下させ、流下が終了するまでの時間を測定し、流下時間が１０〜２０秒のものを高流動コンクリートＡとする。流下の終了時点は、上部投入開口から目視で観察したときにモルタルの少なくとも一部に孔が確認される状態とする。
【０００５】
また、本発明は、高流動コンクリートから粗骨材を分離してモルタルを得る工程、得られたモルタルの流下時間を、開口径９０〜１５０ｍｍの上部投入開口と、開口径１５〜２５ｍｍの下部排出開口とを有する先細形状を備え、長さが２５０〜３５０ｍｍの、ステンレス、真鍮及びアルミニウムから選ばれる金属から構成される筒からなるモルタルの流下時間測定装置（以下、本発明の測定装置等という場合もある）により測定する工程、得られた流下時間が１０〜２０秒となれば前記高流動コンクリートから製造されるコンクリート製品の表面美観が良いと判断する工程、を有する、前記高流動コンクリートから製造されるコンクリート製品の表面美観を判断する方法に関する。
【０００６】
【発明の実施の形態】
本発明のモルタルの流下時間測定装置は、コンクリートの粗骨材や水の分離抵抗性の評価に有用であり、コンクリートから粗骨材を分離して得られるモルタルを使用できるため、粗骨材の形状の影響が排除され、再現性が高く、コンクリート製品の表面美観との相関も良好となる。また、間隙通過性試験に比べ簡易に測定できるという利点がある。なお、粘度数百ｍＰａ・ｓ程度のグラウトモルタルの粘度を測定するために村田式傾斜管式グラウト粘度測定器やＪＡロートが知られているが、これらはコンクリート中の粘度数千ｍＰａ・ｓ程度の高粘度のモルタルの流下時間測定には適さない。
【０００７】
本発明の評価方法では、モルタルの流下時間、好ましくは鉛直方向への自然流下時間を測定するが、これには鉛直方向に先細形状の容器からの流下時間を測定するのが好ましく、先細円筒型、先細角筒型、円筒と先細円筒の組み合わせ、さらにはこれらの先端に管が付けられたもの等いずれでもよいが、特に図１に示すような先細形状の筒からなる装置を用いるのが好ましい。
【０００８】
図１（ａ）は該装置の側部からの概略図、（ｂ）は平面からの概略図である。下部排出開口２は内部に充填するモルタルが閉塞せず、かつ適度な流下時間とするため１５〜２５ｍｍ、好ましくは１８〜２２ｍｍの開口径が必要である。また、筒の長さＬについても、再現性よくかつ適度な流下時間を得るため２５０〜３５０ｍｍ、好ましくは２７０〜３３０ｍｍが必要である。このような長さに対して、上部投入開口１は９０〜１５０ｍｍ、好ましくは９５〜１２０ｍｍ、特に好ましくは９５〜１０５ｍｍの開口径が必要である。図１には、上部投入開口１が内径１００ｍｍ、下部排出開口２が内径２０ｍｍ、長さＬが３００ｍｍの先細形状の筒からなる装置が示されている。上部投入開口と下部排出開口の形状は円、楕円、多角形等が挙げられ、円が好ましい。なお、本発明において、開口径とは、開口の形状が円の場合は直径であり、楕円や多角形など円以外の形状の場合はその開口の面積と同じ面積を有する円の直径とする。
【０００９】
図１の装置は適当な支持手段で固定され、下部排出開口２をゴム栓や板等で閉じた状態でモルタルを充填し、上部投入開口１の面で擦り切った後、下部排出開口２を開放してモルタルを自然流下させ、流下が終了するまでの時間を測定する。なお、本発明において、流下の終了時点は適宜決定すればよいが、上部投入開口から目視で観察したときにモルタルの少なくとも一部に孔が確認される状態とするのが好ましい。この装置を用いる場合、流下時間は１０〜２０秒、特に１１〜１５秒であると、分離抵抗性の点で好ましいコンクリートが得られる。
【００１０】
本発明の装置は、モルタルを充填する内壁が平滑で、モルタルの充填により変形することなく、吸水又は吸湿によりモルタル内の水分の移行がなければ、材質は任意に選択できる。ただし、繰り返し使用する場合は、ある程度以上の強度を有し、変形しにくいことが望ましい。例えば、木材を図１のような形状に加工し、内壁をプラスチックフィルム等で被覆したものが使用できるが、好ましくは適度な強度を有するプラスチックで装置全体を形成することであり、更に安定した形状安定性を確保するために、ステンレス、真鍮、アルミニウム等の金属、特にステンレスを使用することが望ましい。なお該装置は、長手断面に上記の先細形状を有していればよく、筒の外形は測定に支障のない範囲で任意に選択できるが、携帯性を考慮すると、外形も先細形状とし、モルタル充填時に変形しない程度の厚みにすることが好ましい。
【００１１】
本発明の対象とするモルタルは、水、セメント、微粉体（高炉スラグ微粉末、石灰微粉末、シリカフューム等）、細骨材等を、ＪＩＳ  Ｒ  ５２０１  ８．１の機械練り用練り混ぜ機等で混練することによって得ることができる。また、コンクリート中のモルタルは、例えば、目開き５ｍｍの篩等でコンクリート中の粗骨材を分離取り除いて得ることができる。
【００１２】
本発明の評価方法は、特に高流動コンクリートの分離抵抗性の評価方法として好適である。ここで、高流動コンクリートとは、「コンクリートライブラリー９３  高流動コンクリート施工指針」（１９９８年、丸善（株）発行）の９頁に定義される「フレッシュ時の材料分離抵抗性を損なうことなく流動性を著しく高めたコンクリート」のことである。また、材料分離抵抗性とは、重力や外力等による材料分離作用に対して、コンクリート構成材料の分布の均一性を保持しようとするフレッシュコンクリートの性質のことである。この材料分離抵抗性が低いと表面美観の不良やコンクリート強度等の力学的物性の不均一が生じる。
【００１３】
【発明の効果】
本発明によれば、モルタルの流下時間から、コンクリートの分離抵抗性の評価を簡易に且つ再現性よく行うことができる。
【００１４】
【実施例】
実施例１〜６、比較例１〜５
ステンレス鋼（ＳＵＳ３０４）を加工して作製した図１の形状（寸法は表１に示す）の装置と、市販のグラウト用漏斗（ＪＡロート、（株）丸東製作所）とを用いて、モルタルの流下試験を行った。モルタルは高流動コンクリート中のものに相当するものとして、水３０９ｇ、高性能減水剤１１ｇ、セメント７００ｇ、高炉スラグ微粉末４００ｇ、細骨材１６５０ｇをモルタルミキサー（ＪＩＳ  Ｒ５２０１  ８．１準拠）で混練して得た。なお、モルタルの調製に用いた成分は、以下の通りである。
水：水道水
高性能減水剤：マイティ２１ＨＦ（花王（株）、ポリエーテル系）
セメント：普通ポルトランドセメント（比重３．１６）
高炉スラグ微粉末：エスメント４０００（新日鐵高炉セメント（株））
細骨材：君津産陸砂（比重２．５８）。
【００１５】
該モルタルを、評価用装置に下部排出開口を閉じた状態で充填し上部投入開口の面で擦り切った後、下部排出開口を開放してモルタルを自然流下させ、上部投入開口から目視で観察したときにモルタルの少なくとも一部に孔が確認されるまでの時間を測定する。結果を表１に示す。
【００１６】
【表１】
0004156164.tif 000002
【００１７】
表１に示すように、下部排出開口径が小さい（比較例１、２）と、モルタルが閉塞してしまう。また、筒の長さが長かったり（比較例３）、上部投入開口径が大きく且つ筒の長さが短かったり（比較例４）すると、流下時間が長くなり、迅速に結果を得ることができなくなる。更に、下部排出開口径が大きい（比較例５）と、流下時間が短くなり、モルタルのより低い粘性領域で流下時間の差異の判別が困難となる。これに対して、本発明の装置では、流下時間が適度であり、適正なモルタルの評価ができる。
【００１８】
実施例７
表２に示す配合組成で調製したコンクリートを、縦×横×高さ＝１００ｍｍ×２００ｍｍ×５００ｍｍの型枠に無振動で充填し、硬化後の表面状態を観察した。これを各配合につき３回ずつ行った。なお、表２の配合に用いた成分は以下の通りである。
Ｗ：水道水
Ｃ：普通ポルトランドセメント（比重３．１６）
ＢＳ：高炉スラグ微粉末（エスメント４０００、新日鐵高炉セメント（株））
Ｓ：君津産陸砂（比重２．５８）
Ｇ：和歌山産砕石（比重２．６０）
ＡＤ：高性能減水剤（マイティ２１ＨＦ、花王（株）、ポリエーテル系）。
【００１９】
また、上記コンクリートを、目開き５ｍｍの篩で篩い分けして粗骨材（Ｇ）を取り除いたものをモルタルサンプルとし、その流下時間を図１の装置を用いて実施例１同様に評価した。
【００２０】
更に、上記コンクリートについて、土木学会コンクリートライブラリー９３「高流動コンクリート施工指針」に従い、間隙通過性試験（Ｕ型容器、障害Ｒ１）を行った。これらの結果を表２に示す。
【００２１】
【表２】
0004156164.tif 000003
【００２２】
表２に示されるように、本発明の流下時間による評価により、コンクリートの材料分離抵抗性が直接あらわれるコンクリート製品の表面美観を確実に判断できるが、従来の間隙通過性による評価では再現性がなく、コンクリート製品の表面美観を確実には判断できない。
【図面の簡単な説明】
【図１】本発明の測定装置の一例を示す概略図
【符号の説明】
１…上部投入開口
２…下部排出開口
【図１】
0004156164.tif 000004